FR 2436759 A1 19800418 FR 7827337 A 19780925 La présente invention concerne un procédé pour la fabrication d'éléments, notamment de construction, tels que plaques, carreaux, etc... en un liant durcissable contenant du calcium, tel que le plâtre ou analogue. On connaît déjà un procédé pour la réalisation en continu d'éléments de cette sorte. Ce procédé connu met en oeuvre un long transporteur sans fin, en un point amont duquel on déverse en continu du plâtre gâché, contenant éventuellement de la colle à base d'amidon, ainsi que des dispositifs d'alimentation continue de bandes de papier et aumoinsun dispositif de laminage et de formage à rouleaux. Grâce à un tel agencement, on obtient un boudin continu de plâtre revêtu sur ses faces de bandes de papier adhérentes, grâce à la présence de colle dans le plâtre, cette colle ayant tendance à migrer vers l'extérieur au fur et à mesure du séchage du plâtre Ce boudin continu est ensuite, après prise du plâtre, coupé transversalement à son sens de défilement pour former les plaques ou carreaux désirés.Dans la mise en oeuvre d'un tel procédé, il est nécessaire que la masse de plâtre gâché déversée sur le transporteur sans fin soit très malléable afin de pouvoir être formée par laminage. Ceci est obtenu par addition d'une grande quantite d'eau au plâtre en poudre, au moment du gâchage. Dans le gâchis de plâtre, il y a environ une part d'eau pour une part de plâtre en poudre. Cette grande proportion d'eau, très fortement excédentaire pour la prise du plâtre (16 à 18% de la quantité d'eau ajoutée seraient suffisants), a pour effet, d'une part, d'augmenter le temps de prise, c'est-à-dire en réalité de nécessiter un transporteur très long, puisque la découpe du boudin continu en élé- ments individuels ne -peut être réalisée qu'après la prise du plâtre. D'autre part, les éléments individuels ainsi fabriqués sont fortement chargés d'eau et il est nécessaire de dépenser beaucoup dtenergie pour les sécher.Un tel séchage est obtenu par passage dans un four tunnel qui est disposé en aval dudit transporteur sans fin et dont la longueur est voisine de celle de celui-ci, malgré le passage d'une pluralité de plaques disposées de front. Cet excès d'eau entraîne donc des dépenses élevées en matériel (longueur importante du transporteur sans fin et présence d'un long four de séchage) et en énergie (séchage des éléments fabriqués). I1 en résulte que le prix de revient des éléments ainsi fabriqués est élevé. Pour éviter cet inconvénient, on a déjà pensé à ajouter des accélérateurs de prise. Mais, étant donné la nature du procédé, de tels accélérateurs ne peuvent pas être immédiats et présentent forcement une action retardée, qui limite fortement leur intérêt. Dans le cas ou l'on tenterait de mettre en oeuvre un procédé de fabrication selon lequel l'élément serait obtenu par dépôts élémentaires successifs du liant sec en poudre chaque dépôt élémentaire entant suivi d'un mouillage un tel procédé permettrait d'obtenir des éléments de construction du type mentionné ci-dessus à des prix de revient inférieurs, grâce à des réductions considérables des dépenses en matériel, en main-d'oeuvre et en énergie.Ces économies en-matériel, en maind'oeuvre et en énergie seraient possibles car on n'utiliserait, pour former les éléments, que la quantité d'eau nécessaire à la prise (environ 16 à 188 de la quantité d'eau utilisée dans le procédé mentionné en premier lieu), ce qui permettrait de supprimer le dispositif de séchage des installations connues et donc de faciliter la surveillance et l'entretien de l'installation. Toutefois, un tel procédé par dépôts successifs peut encore, selon la présente invention, être amélioré en vue de rendre le boudin de plâtre ouvrable immédiatement. A cet effet, selon l'invention, le procédé de fabrication d'un élément en un liant durcissable contenant du calcium, tel que le plâtre, additionné d'un liquide, selon lequel ledit élément est obtenu par dépôts élémentaires successifs du liant sec en poudre, chaque dépôt élémentaire étant suivi d'un mouillage, est remarquable en ce que le liquide, généralement de l'eau, contient du silicate de sodium soluble. Ainsi, le silicate de sodium soluble,en présence du calcium de plâtre, provoque une prise très rapide, rendant le boudin manipulable immédiatement. Bien entendu, tous les mouillages, ou seulement certains d'entre eux, peuvent être effectués avec de l'eau additionnée de silicate de sodium soluble ; dans le dernier cas, les autres mouillages sont effectués à lleau seule,ou avec d'autres additifs. La proportion de silicate de sodium soluble dans le liquide de mouillage peut varier en fonction de la qualité du plâtre utilisé et de la rapidité de la prise souhaitée pour le boudin de plâtre. Toutefois, dans des conditions normales, il s'est révélé avantageux d'utiliser une quantité de silicate de sodium comprise entre 5 et 20 parts en volume pour 100 parts de plâtre. On notera par ailleurs que la présence de silicate dans les produits obtenus augmente par exemple la durée de résistance au feu de ceux-ci. Cette augmentation de durée de résistance peut être d'environ deux fois supérieure à celle de produits en plâtre ne contenant pas -de silicate. De plus, la présence d'un complexe de silicate de sodium et de calcium dans le sulfate de calcium (les ions du calcium du silicate provenant du sulfate de calcium du plâtre) confère aux produits selon l'invention une resistance à l'eau supérieure à celle des produits connus. REVENDICATIONS l-Procedé de fabrication d'un élément en un liant durcissable, tel que le plâtre, contenant du calcium, selon lequel ledit élément est obtenu par dépôts élémentaires successifs dudit liant sec en poudre, chaque dépôt élémentaire étant suivi d'un mouillage, caractérisé en ce que le liquide utilisé pour au moins l'un desdits mouillages contient du silicate de sodium soluble en une quantité suffisante pour accélérer la prise du boudin de liant mouil lé. 2 - Elément de construction resistant au feu, caractérisé en ce qu'il est obtenu par la mise en oeuvre du procédé de la revendication 1. 3 - Elément de construction résistant à l'eau, caractérisé en ce qu'il est obrenu par la mise en oeuvre du procédé de la revendication 1.